(57)【要約】  ガスバリヤー層（Ａ）を少なくとも１層含む熱収縮性フィルム。ガスバリヤー層（Ａ）は、メタキシリレンジアミンを７０モル％以上含むジアミン成分と、炭素数４〜２０のα，ω−直鎖脂肪族ジカルボン酸８０〜９８モル％とイソフタル酸２〜２０モル％を含むジカルボン酸成分から得られたポリアミド樹脂の延伸フィルムからなる。前記ポリアミド樹脂は適度な結晶化速度を有するので低温で延伸しても白化が生じることがなく、高熱収縮率と高透明性を兼ね備える熱収縮性フィルムを得ることができる。【特許請求の範囲】
【請求項１】
メタキシリレンジアミンを７０モル％以上含むジアミン成分と、炭素数４〜２０のα，ω−直鎖脂肪族ジカルボン酸８０〜９８モル％とイソフタル酸２〜２０モル％を含むジカルボン酸成分から得られたポリアミド樹脂の延伸フィルムからなるガスバリヤー層（Ａ）を少なくとも１層含む熱収縮性フィルム。
【請求項２】
前記ガスバリヤー層（Ａ）のＨａｚｅが２％／３０μｍ以下である請求項１記載の熱収縮性フィルム。
【請求項３】
前記ガスバリヤー層（Ａ）の酸素ガス透過係数が、温度２３℃、６０％ＲＨの条件下において０．０１〜０．１５ｃｃ・ｍｍ／ｍ2・ｄａｙ・ａｔｍである請求項１記載の熱収縮性フィルム。
【請求項４】
前記ガスバリヤー層（Ａ）の１５０℃における熱収縮率が２０〜８０％（面積比）である請求項１記載の熱収縮性フィルム。
【請求項５】
前記ポリアミド樹脂の脱偏光光度法により測定した半結晶化時間が、１４０℃において７０〜５０００秒である請求項１記載の熱収縮性フィルム。
【請求項６】
前記ガスバリヤー層（Ａ）が、９０〜１６０℃で、ＭＤ方向とＴＤ方向の延伸倍率の積が４〜２５倍で延伸されたフィルムである請求項１記載の熱収縮性フィルム。
【請求項７】
請求項１記載の熱収縮性フィルムを熱処理して得られる熱収縮フィルム。
【請求項８】
メタキシリレンジアミンを７０モル％以上含むジアミン成分と、炭素数４〜２０のα，ω−直鎖脂肪族ジカルボン酸８０〜９８モル％とイソフタル酸２〜２０モル％を含むジカルボン酸成分から得られたポリアミド樹脂のフィルムを一軸または二軸延伸する工程を含む熱収縮性フィルムの製造方法。
【請求項９】
前記延伸を９０〜１６０℃でＭＤ方向とＴＤ方向との延伸倍率の積が４〜２５倍になるように行う請求項８記載の製造方法。
【発明の詳細な説明】
【技術分野】
【０００１】
本発明は、熱収縮性フィルムに関する。詳しくは、ハムやソーセージ等の加工食肉製品や水産加工品等の収縮包装に適した、ガスバリヤー性、透明性に優れた包装用熱収縮性フィルムに関する。
【背景技術】
【０００２】
畜肉のブロック、ハムやソーセージ等の加工食肉製品や水産加工品の包装及び輸送には、食品の劣化、変色、褐変を防ぐことが必要なことから、ガスバリヤー性フィルムが広く利用されている。またこれら食品の包装には、加熱によって包装材料を収縮させることにより内容物に密着して張りのある外観が必要であることから、熱収縮性フィルムが広く利用されている。ガスバリヤー性を有する熱収縮性フィルムとしては、ポリ塩化ビニリデン（以下ＰＶＤＣと略すことがある）を積層したフィルムが知られているが、塩素を含むＰＶＤＣは焼却時にダイオキシン発生の要因となることから、脱塩素の包装材料が要望されている。【０００３】
塩素を含まないガスバリヤー性樹脂としては、ナイロン６やポリメタキシリレンアジパミド（以下、Ｎ−ＭＸＤ６と略することがある）といったポリアミド樹脂やエチレンビニル共重合体（以下ＥＶＯＨと略することがある）が知られている。なかでもＮ−ＭＸＤ６は酸素バリヤー性、特に高湿度環境下やボイルやレトルト処理といった加熱殺菌処理後の酸素バリヤー性に優れ、且つ高い機械的性能を有しているので、食品包装用材料として好適であり、ポリオレフィンといったベースフィルムに積層する方法（例えば特許文献１）や、ナイロン６といった他ポリマーと混合して利用する方法（例えば特許文献２）が開示されている。【０００４】
【特許文献１】特開平５−５７８５５号公報
【特許文献２】特開平５−２６１８７４号公報
【発明の開示】
【０００５】
Ｎ−ＭＸＤ６の延伸フィルムはポリプロピレンフィルムやポリスチレンフィルムなどと比べて収縮率は不十分である。一方、高い収縮率を得るためには延伸温度を下げる必要があるが、冷延伸により延伸フィルムの透明性が損なわれることから、透明性と高い収縮率を両立させたＮ−ＭＸＤ６の延伸フィルムを得ることは困難であった。
【０００６】
本発明の目的は、上記課題を解決し、高ガスバリヤー性、高収縮率および高透明性を同時に有する熱収縮性フィルムを提供することである。
【０００７】
本発明者は、鋭意検討した結果、特定のモノマー組成比にすることによって結晶化速度を特定範囲にしたポリアミド樹脂の延伸フィルム（ポリアミド延伸フィルム）が、高熱収縮率を得るために低い温度で延伸しても透明性に優れ、且つガスバリヤー性にも優れることを見出し本発明の完成に至った。
【０００８】
すなわち、本発明は、メタキシリレンジアミンを７０モル％以上含むジアミン成分と、炭素数４〜２０のα，ω−直鎖脂肪族ジカルボン酸８０〜９８モル％とイソフタル酸２〜２０モル％を含むジカルボン酸成分から得られたポリアミド樹脂の延伸フィルムからなるガスバリヤー層（Ａ）を少なくとも１層含む熱収縮性フィルムに関するものである。
【０００９】
さらに本発明は、前記熱収縮性フィルムを熱処理して得られる熱収縮フィルムに関する。
【００１０】
さら本発明は、メタキシリレンジアミンを７０モル％以上含むジアミン成分と、炭素数４〜２０のα，ω−直鎖脂肪族ジカルボン酸８０〜９８モル％とイソフタル酸２〜２０モル％を含むジカルボン酸成分から得られたポリアミド樹脂のフィルムを一軸または二軸延伸する工程を含む熱収縮性フィルムの製造方法に関する。
【００１１】
本発明によれば、熱収縮性フィルムとして実用上充分な熱収縮率を有すると共に、優れた透明性、酸素ガスバリヤー性を有するポリアミド樹脂層（ポリアミド延伸フィルム）を含む熱収縮性フィルムを提供することができる。しかも、ボイル処理あるいはレトルト処理をしてもガスバリヤー性の低下が少なく、ガスバリヤー性の回復も早いことから、食品、医療、化粧品、工業品等の包装材料として好適である。
【発明を実施するための最良の形態】
【００１２】
本発明において使用されるポリアミド樹脂は、メタキシリレンジアミンを７０モル％以上（１００％を含む）含むジアミン成分と、炭素数４〜２０のα，ω−直鎖脂肪族ジカルボン酸を８０〜９８モル％モル％、イソフタル酸を２〜２０モル％含むジカルボン酸成分とを重縮合して得られる。【００１３】
上記ポリアミド樹脂は、溶融重縮合法により製造される。例えば、メタキシリレンジアミンとアジピン酸、イソフタル酸からなるナイロン塩を水の存在下に、加圧下で昇温し、加えた水および縮合水を取り除きながら溶融状態で重合させる方法により製造される。また、メタキシリレンジアミンを溶融状態のアジピン酸、イソフタル酸混合物に直接加えて、常圧下で重縮合する方法によっても製造される。この場合、反応系を固化させる事の無いように、メタキシリレンジアミンを連続的に加えて、その間の反応温度が生成するオリゴアミドおよびポリアミドの融点以上となるように反応系を昇温しつつ、重縮合が進められる。【００１４】
溶融重合によって得られる比較的低分子量のポリアミドの相対粘度（ポリアミド樹脂１ｇを９６％硫酸溶液１００ｍｌに溶解し測定した値、以下同じ）は、通常、２．２８以下である。溶融重合後の相対粘度が２．２８以下であると、ゲル状物質の生成が少なく、着色や白化が少ない高品質のポリアミド樹脂が得られるが、低粘度であるためフィルム等にするとドローダウンを生じたり、ポリオレフィンフィルムなどとの多層化の際にポリアミド層の厚みムラを生じる場合があり、均一な多層構造物を得る事が困難となる。そこで必要に応じて、溶融重合で得られた比較的低分子量のポリアミド樹脂は次いで固相重合される。固相重合は、例えば、比較的低分子量のポリアミド樹脂をペレットあるいは粉末状にして、これを減圧下あるいは不活性ガス雰囲気下に、１５０℃からポリアミドの融点の温度範囲に加熱することにより実施される。固相重合で得られるポリアミドの相対粘度は、２．３〜４．２が好ましい。この範囲であれば、ドローダウンや多層フィルムにおけるポリアミド層の厚みムラ等の少ない、良好なフィルムが得られる。【００１５】
本発明でポリアミド樹脂の原料として使用されるジアミン成分は、メタキシリレンジアミンを７０モル％以上、好ましくは８０モル％以上、より好ましくは９０モル％以上（それぞれ１００％を含む）含む。ジアミン成分中のメタキシリレンジアミンが７０モル％以上であると、それから得られるポリアミド樹脂は優れたガスバリヤー性を発現することができる。【００１６】
また、本発明において、メタキシリレンジアミン以外のジアミンとして、テトラメチレンジアミン、ペンタメチレンジアミン、ヘキサメチレンジアミン、オクタメチレンジアミン、ノナメチレンジアミン等の脂肪族ジアミン、パラフェニレンジアミン、パラキシリレンジアミン等の芳香族ジアミン、ビス（アミノメチル）シクロヘキサン等の脂環族ジアミン類等が例示できるが、これらに限定されるものではない。【００１７】
本発明においてポリアミド樹脂の原料として使用されるジカルボン酸成分は、炭素数４〜２０のα，ω−直鎖脂肪族ジカルボン酸を８０〜９８モル％、好ましくは８０〜９７モル％、より好ましくは８５〜９７モル％、さらに好ましくは８５〜９５モル％含む。α，ω−直鎖脂肪族ジカルボン酸の例として、コハク酸、グルタル酸、ピメリン酸、スベリン酸、アゼライン酸、アジピン酸、セバシン酸、ウンデカン二酸、ドデカン二酸等の脂肪族ジカルボン酸が例示できるが、これら中でもアジピン酸が好ましい。【００１８】
前記ジカルボン酸成分は、さらに、イソフタル酸を２〜２０モル％、好ましくは３〜２０モル％、より好ましくは３〜１５モル％、さらに好ましくは５〜１５モル％含む。イソフタル酸含量が２モル％未満では結晶化速度を充分遅延させることができず、ガスバリヤー性能を維持しつつより低い温度での延伸加工性を向上させることが難しい。延伸温度を上げて１５０℃における熱収縮率が例えば３０％以上の延伸フィルムにすると、該フィルムのＨａｚｅは２％／３０μｍよりも高くなる。従って、イソフタル酸含量が２モル％未満では、高い熱収縮率と延伸後の透明性を両立させることが出来ない。イソフタル酸含量が２０モル％を超える場合、結晶化速度は大きく遅延するが、ガラス転移温度が高くなる。その為、延伸するには延伸温度を高くする必要があり、１５０℃における熱収縮率を２０％以上とすることが出来ない。またイソフタル酸含量が２０モル％を超えて、結晶性を過度に低下させると、ペレットの乾燥時や前記した固相重合工程でペレットや粉体間での融着が起こり、原料ポリアミド樹脂の製造が著しく困難となるため好ましくない。【００１９】
本発明において使用されるポリアミド樹脂は結晶性であり、且つ、脱偏光光度法を用いて１４０℃での定温結晶化により測定した半結晶化時間が、７０〜５０００秒、好ましくは８０〜５０００秒、より好ましくは８０〜２５００秒、さらに好ましくは１００〜１０００秒である。該ポリアミド樹脂の半結晶化時間を７０秒以上に制御することで、延伸工程時に結晶化による白化や成形不良を抑制する事が出来る。一方、半結晶化時間が５０００秒を超える場合、二次加工性は向上するが、結晶性が過度に低下する。そのため、熱水処理時にポリアミド層が軟化し、包装材などの成形品が変形する可能性があるため好ましくない。また、ペレットの乾燥時や固相重合工程でペレットや粉体間の融着が起こり易くなり、原料ポリアミド樹脂の製造が困難になるため、好ましくない。ジカルボン酸成分がイソフタル酸を２〜２０モル％、好ましくは３〜２０モル％含むことにより、上記範囲内の半結晶化時間が得られる。【００２０】
前記の脱偏光光度法とは、非晶または溶融状態の樹脂試料を結晶化させると、試料を透過する偏光の複屈折（脱偏光）が結晶化の進行とともに増大する現象を利用して樹脂の結晶化の進行度を測定する方法である。すなわち、光源、直交する２つの偏光板および受光素子からなる装置の２つの偏光板の間で非晶または溶融状態の樹脂試料を定温結晶化させると、試料を透過する偏光の複屈折（脱偏光）が結晶化の進行とともに増大し、光路後方の偏光板を通過して受光素子に到達する光の量も結晶化の進行とともに増加し、光量はその後一定値となる。この光の量（強度）を測定することにより結晶化の進行度が分かる。定温結晶化は、非晶状態または溶融状態の樹脂試料を融点以下且つガラス転移点以上の一定の温度で行う。本発明において半結晶化時間は、非晶または溶融状態の樹脂試料を１４０℃の油浴に投入したときから透過光量が上記一定値の半分に達する（半分が結晶化する）までの時間であり、結晶化速度の指標となる値である。【００２１】
本発明のガスバリヤー層（Ａ）（ポリアミド延伸フィルム）の２３℃、６０％ＲＨ条件下で測定した酸素ガス透過係数は、０．０１〜０．１５ｃｃ・ｍｍ／ｍ2・ｄａｙ・ａｔｍであるのが好ましい。酸素ガス透過係数が０．１５ｃｃ・ｍｍ／ｍ2・ｄａｙ・ａｔｍ以下である場合、包装内容物を良好に保存するためにガスバリヤー層（Ａ）を必要以上に厚くする必要がないので、延伸性が良好であり、ポリアミド延伸フィルムの透明性、１５０℃における熱収縮性も良好である。【００２２】
単層または複数層のポリアミド延伸フィルム（ガスバリヤー層（Ａ））のみからなる本発明の熱収縮性フィルムは、通常のＴダイ法、円筒ダイ法（インフレーション法）等の成膜方法により得られた少なくとも１層のポリアミド樹脂層からなる原反フィルムを延伸することにより得られる。溶融押出温度は、融点＋５℃〜融点＋４０℃が好ましく、融点＋１０℃〜融点＋３０℃がより好ましい。溶融押出温度が上記範囲内であると、分解やゲル生成、着色、発泡などを避けることができる。延伸は一軸延伸でも二軸延伸でもよいが、ポリアミド延伸フィルムの熱収縮性が良好となるので、二軸延伸が好ましい。延伸方法としては、通常の一軸延伸法、同時二軸延伸法あるいは逐次二軸延伸法を用いることができる。延伸温度は、好ましくは９０〜１６０℃、より好ましくは１１０〜１５０℃で行うのが良い。延伸温度が９０℃以上であると延伸不良、得られた延伸フィルムの白化を防止することができる。また１６０℃以下であると、得られた延伸フィルムの熱収縮性が良好であり、１５０℃における熱収縮率が３０％以上となるため好ましい。【００２３】
ＭＤ方向とＴＤ方向との延伸倍率の積は好ましくは４〜２５倍、より好ましくは９〜２５倍、更に好ましくは１２〜２０倍である（一軸延伸の場合は、延伸しない方向の倍率を１倍とする）。ＭＤ方向とＴＤ方向のそれぞれの方向の延伸倍率は２倍以上が好ましく、３倍以上がより好ましい。延伸倍率の積が４倍以上であると、延伸配向が十分であり、酸素ガスバリヤー性、機械強度が良好である。また２５倍以下であると、延伸時にフィルムが破断することがなく、１５０℃における熱収縮率が２０％以上、好ましくは３０％以上となる。【００２４】
上記のようにして得られた本発明のガスバリヤー層（Ａ）（ポリアミド延伸フィルム）のＨａｚｅ値は好ましくは２％／３０μｍ以下である。本発明では、Ｈａｚｅ値が０．１％／３０μｍの高透明性を得ることが可能である。また、厚さ２５μｍ、１５０℃で測定した熱収縮率は好ましくは２０〜８０％（面積比）、より好ましくは３０〜８０％（面積比）である。【００２５】
本発明のガスバリヤー層（Ａ）と他の熱可塑性樹脂からなるフィルム層を組み合わせて多層熱収縮性フィルムにしてもよい。例えば、ガスバリヤー層（Ａ）とポリプロピレンフィルムとを接着層を介して積層することにより、耐衝撃性、柔軟性が改善し、ヒートシール性を備えた多層熱収縮性フィルムを得ることが出来る。【００２６】
多層熱収縮性フィルムは、例えば、本発明のガスバリヤー層（Ａ）（ポリアミド延伸フィルム）に熱可塑性樹脂フィルム（無延伸、一軸延伸または二軸延伸）をラミネートすることにより製造できる（ラミネート法）。接着層を介してラミネートしても良いし、熱可塑性樹脂フィルムをポリアミド延伸フィルムの両面にラミネートしても良い。該熱可塑性樹脂としては、低密度ポリエチレン、高密度ポリエチレン、ポリプロピレン、エチレン−酢酸ビニル共重合体、ポリスチレン、ポリエチレンテレフタレート等といったポリエステル、変性ポリオレフィン等が挙げられ、これらは単独でも混合物でも使用できる。該熱可塑性樹脂フィルムは単層でも多層でも良い。また接着層を形成する樹脂としては、エチレン−酢酸ビニル共重合体、高密度ポリエチレン、低密度ポリエチレン、線状低密度ポリエチレン、ポリプロピレン及びポリエステルなどのポリマーの無水マレイン酸グラフト変性物、又はこれらのグラフト変性物を主体とする樹脂組成物を使用することが出来る。【００２７】
またガスバリヤー層（Ａ）と、接着性樹脂、および熱可塑性樹脂を、それぞれ溶融共押出して得た原反多層フィルムを上記と同様にして一軸延伸または二軸延伸して多層熱収縮性フィルムを得ることも出来る（多層延伸法）。すなわち、共押出Ｔダイ法、共押出円筒ダイ法（インフレーション法）等の成膜法により得られた多層原反フィルムを、上記単層または複数層のポリアミド延伸フィルムのみからなる熱収縮性延伸フィルムの製造と同様の延伸方法、延伸温度、延伸倍率で延伸することにより多層熱収縮性フィルムが得られる。【００２８】
本発明のラミネート法および多層延伸法で得られた多層熱収縮性フィルムの層構成は、（Ａ）／（Ｂ）／（Ｃ）の３種３層構成や、（Ｃ）／（Ｂ）／（Ａ）／（Ｂ）／（Ｃ）の３種５層構成（ただし、Ａはガスバリヤー層、Ｂは接着層、Ｃは熱可塑性樹脂層）が一般的であるが、これらに限定されるものではない。【００２９】
本発明の熱収縮性フィルムが単層または複数層のポリアミド延伸フィルム（ガスバリヤー層（Ａ））のみからなる場合、各ガスバリヤー層（Ａ）の厚みは２〜５０μｍであるのが好ましい。多層熱収縮性フィルムの場合、Ａ層の厚みは２〜５０μｍ、Ｂ層の厚みは２〜２０μｍ、Ｃ層の厚みは１０〜１００μｍ、全厚みは２０〜２００μｍであるのが好ましい。【００３０】
本発明のガスバリヤー層（Ａ）には、柔軟性や耐衝撃性を改善するため、本発明の効果（高ガスバリヤー性、高収縮率および高透明性）を損なわない範囲において、必要に応じてナイロン６、ナイロン６６、ナイロン６−６６等の脂肪族ポリアミド、アイオノマー、α−オレフィン共重合体等の熱可塑性エラストマーを添加することも可能である。また、必要に応じて帯電防止剤、滑剤、離型剤、酸化防止剤、紫外線吸収剤、層状珪酸塩、Ｃｏ、Ｍｎ、Ｚｎなどの無機または有機金属塩、錯体等を加えても構わない。任意に添加する樹脂、添加剤等は、ドライブレンドしても良いし、単軸あるいは二軸押出機を用いて溶融混練しても良い。【００３１】
本発明の熱収縮性フィルムを用いて得られた包装材などを熱収縮させる温度は８０〜１７０℃が好ましく、より好ましくは１００〜１６０℃である。熱処理温度が８０℃以上であると、熱収縮率が充分高く、保存する内容物への密着が不十分であり、包装された製品の外観を損なうシワ等ができにくい。熱処理温度が１７０℃以下であると、内容物表面が劣化することがない。
【実施例】
【００３２】
以下に実施例および比較例を示し、本発明を具体的に説明するが、本発明はこれら実施例に限定されるものではない。以下に実施例等における評価方法について記す。
（１）相対粘度
ポリアミド樹脂１ｇを精秤し、９６％硫酸１００ｃｃに２０〜３０℃で攪拌溶解した。完全に溶解した後、速やかにキャノンフェンスケ型粘度計に溶液５ｃｃを採り、２５℃±０．０３℃の恒温槽中で１０分放置後、落下時間（ｔ）を測定した。また９６％硫酸そのものの落下時間（ｔ0）も同様に測定した。ｔおよびｔ0から次式（Ａ）により相対粘度を求めた。
相対粘度＝ｔ／ｔ0        （Ａ）【００３３】
（２）半結晶化時間
ポリマー結晶化速度測定装置（(株)コタキ製作所製、型式：ＭＫ７０１）を使用し、以下の条件の脱偏光光度法により測定した。
試料溶融温度：２６０℃
試料溶融時間：３分
結晶化浴温度：１４０℃【００３４】
（３）Ｈａｚｅ（曇価）
日本電色工業(株)製の色差・濁度測定装置ＣＯＨ−３００Ａを使用し、ＪＩＳ  Ｋ−７１０５（ＡＳＴＭ  Ｄ−１００３）に準じて測定した。【００３５】
（４）酸素透過係数
モダンコントロールズ社製酸素透過率測定装置（型式：ＯＸ−ＴＲＡＮ  １０／５０Ａ）を使用し、２３℃、相対湿度６０％でＪＩＳ  Ｋ−７１２６（ＡＳＴＭ  Ｄ３９８５）に準じて測定した。得られた酸素透過率と試料の厚みから酸素透過係数を算出した。【００３６】
（５）１５０℃熱収縮率
厚さ２５μｍのポリアミド延伸フィルムの中央部に１０ｃｍ×１０ｃｍの正方形を描いた後、該フィルムを熱風乾燥機に投入して１５０℃で３０秒間熱処理を行った。熱処理後の正方形の面積を測定し、熱処理前後の面積から収縮率を求めた。【００３７】
実施例１
撹拌機、分縮器、冷却器、温度計、滴下槽および窒素ガス導入管を備えたジャケット付反応缶に、モル比でアジピン酸が９６モル％とイソフタル酸が４モル％となる様に投入し、十分窒素置換した後、さらに窒素気流下で１７０℃まで昇温してジカルボン酸成分を流動状態とした後、メタキシリレンジアミンを撹拌下に滴下した。この間、内温を連続的に２４５℃まで昇温させ、またメタキシリレンジアミンの滴下とともに留出する水は分縮器および冷却器を通して系外に除いた。
メタキシリレンジアミン滴下終了後、内温を連続的に２５５℃まで昇温し、１５分間反応を継続した。その後、反応系内圧を６００ｍｍＨｇまで１０分間で連続的に減圧し、その後、４０分間反応を継続した。この間、反応温度を２６０℃まで連続的に昇温させた。反応終了後、反応缶内を窒素ガスにて０．２ＭＰａの圧力を掛けポリマーを重合槽下部のノズルよりストランドとして取出し、水冷後に切断し、ペレット形状のポリマーを得た（ポリアミド１）。得られたポリアミド１の相対粘度は２．１、融点は２３４℃、であった。【００３８】
次にこのペレットをステンレス製の回転ドラム式の加熱装置に仕込み、５ｒｐｍで回転させた。十分窒素置換し、さらに少量の窒素気流下にて反応系内を室温から１４０℃まで昇温した。反応系内温度が１４０℃に達した時点で１torr以下まで減圧を行い、更に系内温度を１１０分間で１８０℃まで昇温した。系内温度が１８０℃に達した時点から、同温度にて１８０分間、固相重合反応を継続した。
反応終了後、減圧を終了し窒素気流下にて系内温度を下げ、６０℃に達した時点でペレットを取り出した（ポリアミド２）。得られたポリアミド２の相対粘度は２．５、融点は２３４℃、ガラス転移点９１℃であった。ポリアミド２を二軸押出機（プラスチック工学研究所製ＰＴＭ−３０）から２６０℃で溶融押出して、Ｔダイ−冷却ロール法により４００μｍ厚みの単層無延伸フィルムを作製した。得られたフィルムの半結晶化時間は、９０秒であった。【００３９】
作製した単層無延伸フィルムを、二軸延伸装置（テンター法、((株)東洋精機製作所製）を用いて、延伸温度１１５℃でＭＤ方向×ＴＤ方向＝４×４倍に同時二軸延伸して延伸フィルムを得た。得られた延伸フィルムのＨａｚｅ／３０μｍは１．１％、酸素透過係数は、０．０６ｃｃ・ｍｍ／ｍ2・ｄａｙ・ａｔｍであった。【００４０】
次に作製した延伸フィルムを１５０℃の熱風乾燥機に投入し、熱処理前後の収縮率を測定した。１５０℃の熱収縮率は、３３％であった。結果を表１に示す。【００４１】
実施例２
ジカルボン酸成分をアジピン酸９４モル％、イソフタル酸６モル％とした以外は、実施例１と同様に、固相重合ポリアミド樹脂（ポリアミド３）の合成、単層無延伸フィルムの作製、延伸フィルムの作製を行った。
得られたポリアミド３の相対粘度は２．７、融点は２３１℃、ガラス転移点９２℃であった。単層無延伸フィルムの半結晶化時間は、２２５秒であった。延伸フィルムのＨａｚｅ／３０μｍは０．４％、酸素透過係数は、０．０６ｃｃ・ｍｍ／ｍ2・ｄａｙ・ａｔｍであった。１５０℃の熱収縮率は３７％であった。各測定結果を表１に示す。【００４２】
実施例３
ジカルボン酸成分をアジピン酸８５モル％、イソフタル酸１５モル％とした以外は、実施例１と同様に固相重合ポリアミド樹脂（ポリアミド４）の合成、単層無延伸フィルムの作製、延伸フィルムの作製を行った。
得られたポリアミド４の相対粘度は２．７、融点は２１６℃、ガラス転移点９８℃であった。単層無延伸フィルムの半結晶化時間は、２０００秒であった。延伸フィルムのＨａｚｅ／３０μｍは１．３％、酸素透過係数は、０．０６ｃｃ・ｍｍ／ｍ2・ｄａｙ・ａｔｍであった。１５０℃の熱収縮率は５３％であった。各測定結果を表１に示す。【００４３】
比較例１
ジカルボン酸成分をアジピン酸１００モル％とした以外は、実施例１と同様に固相重合ポリアミド樹脂（ポリアミド５）の合成、単層無延伸フィルムの作製、延伸フィルムの作製を行った。
得られたポリアミド５の相対粘度は２．６、融点は２４０℃、ガラス転移点８８℃であった。単層無延伸フィルムの半結晶化時間は３０秒と短かった。延伸フィルムのＨａｚｅ／３０μｍは１．６％、酸素透過係数は、０．０６ｃｃ・ｍｍ／ｍ2・ｄａｙ・ａｔｍであった。１５０℃の熱収縮率は１５％と不十分であった。結果を表２に示す。【００４４】
実施例４
ジカルボン酸成分をアジピン酸９８モル％、イソフタル酸２モル％とした以外は、実施例１と同様に固相重合ポリアミド樹脂（ポリアミド６）の合成、単層無延伸フィルムの作製、延伸フィルムの作製を行った。
得られたポリアミド６の相対粘度は２．６、融点は２３７℃、ガラス転移点９０℃であった。単層無延伸フィルムの半結晶化時間は、７２秒であった。延伸フィルムのＨａｚｅ／３０μｍは１．２％、酸素透過係数は、０．０６ｃｃ・ｍｍ／ｍ2・ｄａｙ・ａｔｍであった。１５０℃の熱収縮率は２２％であった。結果を表２に示す。【００４５】
比較例２
ジカルボン酸成分をアジピン酸７５モル％、イソフタル酸２５モル％とした以外は、実施例１と同様に固相重合ポリアミド樹脂（ポリアミド７）の合成、単層無延伸フィルムの作製、延伸フィルムの作製を行った。
得られたポリアミド７の相対粘度は２．４、融点は検出されず、ガラス転移点１０５℃であった。単層無延伸フィルムの半結晶化時間は、５０００秒以上経過しても結晶化による脱偏光が観察されなかった。１１５℃の温度では破断を生じて延伸出来なかった。結果を表２に示す。【００４６】
実施例５
延伸温度を１０５℃とした以外は、実施例２と同様に固相重合ポリアミド樹脂の合成、単層無延伸フィルムの作製、延伸フィルムの作製を行った。
延伸フィルムのＨａｚｅ／３０μｍは０．５％、１５０℃の熱収縮率は７３％であった。結果を表３に示す。【００４７】
比較例３
延伸温度を１０５℃とした以外は、比較例１と同様に固相重合ポリアミド樹脂の合成、単層無延伸フィルムの作製、延伸フィルムの作製を行った。
延伸フィルムのＨａｚｅ／３０μｍは２．８％と高く、１５０℃の熱収縮率は３６％であった。結果を表３に示す。【００４８】
比較例４
延伸温度を１３０℃とした以外は、比較例２と同様に固相重合ポリアミド樹脂の合成、単層無延伸フィルムの作製、延伸フィルムの作製を行った。
延伸フィルムのＨａｚｅ／３０μｍは１．３％、酸素透過係数は、０．０９ｃｃ・ｍｍ／ｍ2・ｄａｙ・ａｔｍであった。１５０℃の熱収縮率は１７％と不十分であった。結果を表３に示す。【００４９】
実施例１〜５では適度な結晶化速度であることから、得られた延伸フィルムは、実用上充分な熱収縮性と優れた透明性を兼ね備えていた。比較例１、２、４では、ポリアミド樹脂のジカルボン酸成分の組成が本発明の範囲外であるため、半結晶化時間が本発明で規定する範囲外になり、熱収縮性に劣る延伸フィルムが得られた。また、延伸温度を下げた以外は比較例１と同様である比較例３では、収縮率は向上したが、半結晶化時間が短い（結晶加速度が大きい）ために白化が生じ透明性に劣る延伸フィルムが得られた。一方、延伸温度を下げた以外は実施例２と同様である実施例５では、半結晶化時間が本発明で規定する範囲内であるため、延伸温度を下げても透明性を損なうことなく収縮率が向上した延伸フィルムが得られた。【００５０】
【表１】
2010090154.tif 000002
【００５１】
【表２】
2010090154.tif 000003
【００５２】
【表３】
2010090154.tif 000004
【国際調査報告】
2010090154.tif 000005
2010090154.tif 000006
2010090154.tif 000007
2010090154.tif 000008